교반기 가 장착 된 4 구 플라스크 에 반응 용매 로서 자일렌 20 중량 부 와 부틸 아세테이트 10 중량 부 를 넣 은 후 반응기 내 를 질소 가스 로 충 진시 킨 후 , 교반 하 면서 135 ℃ 로 온도 를 올려 일정 하 게 유지 시키 고 , 스티렌 단량체 15 . 1 중량 부 , n - 부틸 메타크릴 레이트 9 . 6 중량 부 , n - 부틸 아크릴 레이트 6 . 0 중량 부 , 수신기 함유 단량체 로서 2 - 히드록시 프로필 메타크릴 레이트 15 . 4 중량 부 , 2 - 히드록시 에틸 메타크릴 레이트 13 . 9 중량 부 와 중합 개시제 로서 HOP - O ( 호성 케 멕스 제품 ) 2 . 4 중량 부 를 혼합 한 균일 혼합액 을 3 시간 에 걸쳐 반응기 내 로 균일 적하 하 고 , 약 1 시간 동안 유지 반응 후 , 미반 응 단량체 들 의 중합 을 위해 자일렌 2 중량 부 , 부틸 아세테이트 2 중량 부에 HOP - O 0 . 2 중량 부 를 혼합 한 균일 혼합액 을 1 시간 동안 반응기 내 로 균일 적하 한 다음 2 시간 동안 유지 반응 후 70 ℃ 로 냉각 하 여 메틸 에틸 케톤 3 . 4 중량 부 를 투입 하 고 반응 을 완결 하 여 혼 합용 중 분자량 아크릴 수지 조성물 을 제조 하 였 다 . 이 수지 의 중량 평균 분자량 은 8000 , 점도 는 가드너 점도 로 Z , 불 뤼 발분 은 60 . 5 % 이 며 , 수산기 값 은 200 mgKOH / g , 유리 전이 온도 는 계산 치 로 48 ℃ 이 다 .